КОМПОЗИЦИЯ ВОДНОЙ ЭМУЛЬСИИ ОРГАНИЧЕСКОГО ПЕРОКСИДА

1. Композиция водной эмульсии органического пероксида, содержащая:
- от 10 до 65 мас.% одного или нескольких органических пероксидов;
- от 2 до 25 мас.% по меньшей мере одного агента против гелеобразования;
- от 0,01 до 10 мас.% по меньшей мере одного эмульгатора;
- при необходимости по меньшей мере одну добавку;
- воду, количество которой определяют так, чтобы составить остаток общей массы композиции (до 100%);
отличающаяся тем, что эмульгатор представляет собой коллоидный агент, представляющий собой поливинилацетат со степенью гидролиза, превышающей 80%, и вязкостью, определенной для водного раствора с концентрацией 4 мас.% при 20˚C, меньшей или равной 5 мПа·с, причем вязкость определяют вискозиметром "Brookfield RVT", шпиндель № 3, 20 об/мин, по стандарту ISO 2555.
2. Композиция по п. 1, отличающаяся тем, что вязкость частично гидролизованного поливинилацетата, определенная для водного раствора с концентрацией 4 мас.% при 20˚C, меньше или равна 3 мПа·с.
3. Композиция по п. 1 или 2, отличающаяся тем, что частично гидролизованный поливинилацетат модифицирован по ацетатным группам солями металлов, предпочтительно выбранными из карбоксилатов натрия и сульфонатов.
4. Композиция по п. 1 или 2, отличающаяся тем, что она содержит второй эмульгатор, представляющий собой неионогенное поверхностно-активное вещество типа этоксилированной жирной кислоты, такой как этоксилированные моно-, ди- или триглицериды жирных кислот, этоксилированных растительных масел, этоксилированного жирного спирта, блок-сополимера, содержащего по меньшей мере один алкиленоксидный блок.
5. Композиция по п. 4, отличающаяся тем, что второй эмульгатор представляет собой этоксилированное касторовое масло.
6. Композиция по п. 1 или 2, отличающаяся тем, что степень гидролиза поливинилацетата составляет больше 85% и более предпочтительно находится в интервале от 86 до 89%.
7. Композиция по п. 1 или 2, отличающаяся тем, что один или несколько органических пероксидов выбраны из сложных пероксиэфиров, пероксидикарбонатов и/или диацилпероксидов.
8. Композиция по п. 1 или 2, отличающаяся тем, что она имеет вязкость, определенную по времени истечения, меньше 200 с и предпочтительно меньшее 100 с, причем время истечения определяют при температуре 5˚C по стандарту DIN 53211.
50
100
9. Композиция по п. 1 или 2, отличающаяся тем, что она содержит множество капель, образованных пероксидом, так что средний размер (d) капель меньше 10 мкм (микрометров) и предпочтительно меньше 5 мкм, а максимальный размер (d) капель меньше 20 мкм.
10. Композиция по п. 1 или 2, отличающаяся тем, что она содержит больше 30 мас.% и предпочтительно больше 45 мас.% одного или нескольких органических пероксидов.
11. Композиция по п. 1 или 2, отличающаяся тем, что поливинилацетат содержится в интервале от 1 до 5 мас.% и предпочтительно в интервале от 0,5 до 3%.
12. Способ получения композиции по любому из предыдущих пунктов, отличающийся тем, что он включает в себя следующие стадии, на которых:
- в воде диспергируют агент против гелеобразования, при необходимости по меньшей мере одну указанную ранее добавку, а также коллоидный агент для получения однородной водной фракции;
- к водной фракции прибавляют пероксид;
- полученную таким образом смесь эмульгируют на стадии эмульгирования при температуре ниже 5˚C и предпочтительно ниже -5˚C.
13. Применение композиции по любому из п.п. 1-11 для полимеризации или сополимеризации ненасыщенных мономеров этиленового ряда.
14. Применение композиции по п. 13, отличающееся тем, что ненасыщенные мономеры этиленового ряда содержат винилхлорид.